(57)【要約】  本発明は、発光装置（１００）を提供し、前記発光装置は、第１の波長の光を発光するように適合される光源（１０５）、及び前記第１の波長の光を受けるように構成され、前記第１の波長の光の少なくとも一部分を第２の波長の光へ変換するように適合された波長変換部材（１０６）を含み、前記波長変換部材が、（ｉ）芳香族性基を主鎖に含むポリエステルを含むキャリアポリマー性材料、及び（ｉｉ）特定の一般式Ｉを持つすくなくとも１つの波長変換材料を含む。ペリレン誘導化合物は、前記マトリクス材料内に組み込まれると優れた安定性を示すことが見出された。
2013542595.tif 000002
【特許請求の範囲】
【請求項１】
発光装置であり、前記発光装置は、
第１の波長の光を発光するように適合される光源、及び
前記第１の波長の光を受けるように構成され、前記第１の波長の光の少なくとも一部分を第２の波長の光へ変換するように適合された波長変換部材を含み、
前記波長変換部材が、（ｉ）芳香族性基を主鎖に含むポリエステルを含むキャリアポリマー性材料、及び（ｉｉ）次の一般式Ｉを持つすくなくとも１つの波長変換材料：
【化１】
2013542595.tif 000013
ここでＧ１は直鎖又は分岐アルキル基又は酸素含有アルキル基ＣｎＨ２ｎ＋１Ｏｍであり、ｎは１から４４の整数であり、ｍ＜ｎ／２であり、又はＹであり；
Ａ、Ｂ、Ｃ、Ｊ及びＱのそれぞれは独立して、水素、イソプロピル、ｔ−ブチル、フッ素、メトキシ又は無置換アルキル基ＣｎＨ２ｎ＋１でありｎは１から１６の整数であり；
Ｇ２、Ｇ３、及びＧ４のぞれぞれは独立して、水素フッ素、メトキシ又はムチ感アルキル基ＣｎＨ２ｎ＋１でありｎは１から１６の整数であり、又はＸであり；及び
Ｄ、Ｅ、Ｉ、Ｌ及びＭのそれぞれは独立して、水素、フッ素、メトキシ又は無置換アルキル基ＣｎＨ２ｎ＋１でありｎは１から１６の整数である、を含む、発光装置。
【請求項２】
請求項１に記載の発光装置である、前記Ｇ１がＹである、発光装置。
【請求項３】
請求項２に記載の発光装置であり、Ｇ２、Ｇ３、Ｇ４及びＧ５のそれぞれがＸのであり、Ａの及びＣのそれぞれがイソプロピルであり、及びＢ、Ｊ、Ｑ、Ｄ、Ｅ、Ｉ、Ｌ及びＭのそれぞれが水素である、発光装置。
【請求項４】
請求項１に記載の発光装置であり、前記ポリマー性材料が、一般式ＩＩ：
【化２】
2013542595.tif 000014
ここでＡは次の基：
【化３】
2013542595.tif 000015
から選択され、及びＢは次の基：
【化４】
2013542595.tif 000016
から選択される、の繰り返し単位を持つ少なくとも１つの芳香族性ジカルボン酸から誘導されるポリエステルホモポリマーを含む、発光装置。
【請求項５】
請求項４に記載の発光装置であり、前記ポリマー性材料が、位置Ａの及びＢで前記基の全ての組合せを含む第１の繰り返し単位、及び位置Ａ及びＢで前記基の他の組合せ含む第２の繰り返し単位を含む、発光装置。
【請求項６】
請求項１に記載の発光装置であり、前記ポリマー性材料がポリエチレンテレフタレート及び／又はそのコポリマー及び／又はポリエチレンナフタレート及び／又はそのコポリマーを含む、発光装置。
【請求項７】
請求項１に記載の発光装置であり、前記ポリマー性材料が、ポリエチレンテレフタレート（ＰＥＴ）又はポリエチレンナフタレート（ＰＥＮ）、又は１、４−シクロヘキサンジメタノールから誘導されるその部分的又は完全なコポリマーを含む、発光装置。
【請求項８】
請求項１に記載の発光装置であり、前記波長変換化合物が前記ポリマー性材料中に分散される、発光装置。
【請求項９】
請求項８に記載の発光装置であり、前記ポリマー性材料が膜の形である、発光装置。
【請求項１０】
請求項８に記載の発光装置であり、前記波長変換部材の前記波長変換材料の含有量が、１重量％以下である、発光装置。
【請求項１１】
請求項１に記載の発光装置であり、前記波長変換部材が、前記光源から発光された光を第３の波長の光に変換するように適合された第２の波長変換材料を含む、発光装置。
【請求項１２】
請求項１１に記載の波長変換であり、前記第２の波長変換材料が無機フォスファー材料である、発光装置。
【請求項１３】
請求項１１に記載の発光装置であり、前記第２の波長変換材料が有機フォスファー材料である、発光装置。
【請求項１４】
請求項１に記載の発光装置であり、前記光源及び波長変換部材が、相互に空間的に離れて設けられる、発光装置。
【請求項１５】
請求項１に記載の発光装置であり、前記波長変換部材が、密閉キャビティ内に含まれ、前記キャビティ内の酸素濃度が、前記密閉キャビティ内の全容積に対して３％以下である、発光装置。
【発明の詳細な説明】
【技術分野】
【０００１】
本発明は、ポリマー性キャリア及びフォスファーを含むリモート波長変換部材を含む発光装置に関する。
【背景技術】
【０００２】
発光ダイオード（ＬＥＤ）系照明装置は、広い範囲の照明応用にますます使用されてきている。ＬＥＤは、白熱灯や蛍光灯などの従来の光源に比べて、長寿命、高ルーメン効率、低操作電圧及びルーメン出力の高速変調などの利点を提供する。
【０００３】
効率的なハイパワーＬＥＤはしばしば、青色発光材料に基づく。望ましい色（例えば白色）を持つＬＥＤを系照明装置を製造するためには、適切な波長変換材料であって、通常フォスファーとして知られる材料が使用され、これによりＬＥＤからの発光の一部分をより長波長の光に変換し、望ましいスペクトル特性を持つ光の組合せを生成する。波長変換材料は、ＬＥＤダイ上に直接適用され得るが、又は前記フォスファーからある距離離して設けられ得る（所謂リモート構成）。
【０００４】
多くの無機材料が、ＬＥＤからの青色光をより長波長の光に変換するためのフォスファー材料として使用されてきた。しかし、無機フォスファーは、その価格が比較的高いという欠点を持つ。さらに、無機フォスファーは光散乱性粒子であり、従って入射光の位置部分を常に反射し、装置の効率を損失させる。さらに、無機ＬＥＤフォスファーは、量子収率は限定的であり、及び比較的広い発光スペクトルを有し、特に赤色発光ＬＥＤフォスファーについてはさらに効率を損失する。
【０００５】
現在、有機フォスファー材料が、ＬＥＤで無機フォスファーと交換することが考えられており、例えば白色出力を達成するためには青色光を緑色から赤色光へ変換することが望ましい。有機フォスファーは、その発光スペクトルを、その位置及びバンド幅に関して容易に調節され得る、という利点を持つ。有機フォスファー材料はまた、しばしば、高い透明性を持ち、このことは、前記照明システムの効率が、より光吸収性及び／又は反射性のフォスファー材料を用いるシステムと比較して改良されることから、有利となる。さらに、有機フォスファーは、無機フォスファーに比べてずっと安価である。しかし、有機フォスファーは、ＬＥＤのエレクトロルミネセンス活性の際に発生する熱に敏感であり、有機フォスファーは、主にリモート構成装置で使用されている。
【０００６】
有機フォスファー材料のリモート構成ＬＥＤでの応用を阻害する主な欠点は、その光化学安定性が十分でない、ということである。有機フォスファーは、空気の存在下で青色光で照射されると急速に分解することが観測されている。
【０００７】
Ｈｏｒｉｕｃｈｉらの米国特許出願公開第２００７／０２７３２７４号には、脱気キャビティ内に設けられる有機フォスファーを含む発光装置を含む半透明のラミネートシートが開示されている。前記キャビティはフォスファーの分解を防止するために、真空又は不活性雰囲気ガス中で有機フォスファーで充填され、そこでの酸素濃度は１００ｐｐｍ、好ましくは２０ｐｐｍ以下に維持されている。しかしかかる低濃度酸素下で操作を実施することは難しく費用がかかる。
【０００８】
従って、有機フォスファー材料を適用する発光装置を改善するという要求が存在する。
【先行技術文献】
【特許文献】
【０００９】
【特許文献１】米国特許出願公開第２００７／０２７３２７４号明細書
【発明の概要】
【発明が解決しようとする課題】
【００１０】
本発明の課題は、この問題を解消することであり、寿命の長いフォスファーを適用する発光装置を提供することである。
【課題を解決するための手段】
【００１１】
本発明の第１の側面によると、このおよびその他の課題は発光装置により達成され、前記発行装置は、光源、
通常は第１の波長で発光するように適合された少なくとも１つのＬＥＤ、及び
前記第１の波長の光を受けるように構成され、及び前記第１の波長の光に少なくとも一部分を第２の波長へ変換するように適合される、波長変換部材を含み、
前記波長変換部材が、
（ｉ）キャリアポリマー材料を含み、これは前記ポリマー主鎖に組み込まれた芳香族性基を含むポリエステルを含む材料であり、及び
（ｉｉ）次の一般式Ｉを持つ少なくとも１つの波長変換材料：
【００１２】
【化１】
2013542595.tif 000003
ここでＧ１は直鎖又は分岐アルキル基又は酸素含有アルキル基ＣｎＨ２ｎ＋１Ｏｍであり、ｎは１から４４の整数であり、ｍ＜ｎ／２であり、又はＹであり；
Ａ、Ｂ、Ｃ、Ｊ及びＱのそれぞれは独立して、水素、イソプロピル、ｔ−ブチル、フッ素、メトキシ又は無置換アルキル基ＣｎＨ２ｎ＋１でありｎは１から１６の整数であり；
Ｇ２、Ｇ３、及びＧ４のぞれぞれは独立して、水素、フッ素、メトキシ又は無置換アルキル基ＣｎＨ２ｎ＋１でありｎは１から１６の整数であり、又はＸであり；及び
Ｄ、Ｅ、Ｉ、Ｌ及びＭのそれぞれは独立して、水素、フッ素、メトキシ又は無置換アルキル基ＣｎＨ２ｎ＋１でありｎは１から１６の整数である。
【００１３】
本発明者は驚くべきことに、上の一般式を持つ波長変換材料は優れた安定性を持ち、従って前記ポリエステルマトリクスに組み込まれると寿命が改善される、ということを見出した。特に、Ｇ１がＹの一般式による波長変換化合物は、前記ポリエステルマトリクスとの組合せにおいて有利であることが見出された。より有利には、Ｄ１がＹであり、Ａ、及びＣのそれぞれがイソプロピルであり、Ｂ、Ｊ及びＱ、のそれぞれが水素であり、Ｇ２、Ｇ３、Ｇ４及びＧ５のそれぞれがＸであり、Ｄ、Ｅ、Ｉ、Ｌ及びＭのそれぞれが水素である。
【００１４】
本発明の実施態様では、前記ポリマー性材料は一般式ＩＩの繰り返し単位を持つホモポリマーを含む：
【００１５】
【化２】
2013542595.tif 000004
ここでＡは次の基から選択される：
【００１６】
【化３】
2013542595.tif 000005
及びＢは次の２つの基から選択される：
【００１７】
【化４】
2013542595.tif 000006
又は、前記ポリマー性材料は、位置Ａ及びＢ、で前記基の全ての組合せを含む種々の繰り返し単位を含むポリエステルコポリマーを含み得る。特に、かかるポリエステルコポリマーは、位置Ａ及びＢで前記基の全ての組合せを含む繰り返し単位を含み、及び位置Ａ及びＢで前記基の他の組合せを含む第２の繰り返し単位を含むことができる。すなわち、前記コポリマーは、Ａが前記Ａ基の１つであり、Ｂが前記２つのＢ基である、第１の繰り返し単位を含み得る。前記第２の繰り返し単位は、位置Ａ又は位置Ｂ又は位置Ａ及びＢのいずれかに関して前記第１の繰り返し単位とは異なる。
【００１８】
本発明の実施態様では、前記ポリマー性材料は、１以上の芳香族性カルボン酸から形成され、及びポリエチレンテレフタレート及び／又はそのコポリマー及び／又はポリエチレンナフタレート及び／又はそのコポリマーを含む。特に、前記ポリマー性材料は、ポリエチレンテレフタレート（ＰＥＴ）又はポリエチレンナフタレート（ＰＥＮ）、又は１、４−シクロヘキサンジメタノールから誘導されるそのコポリマーを含み得る。
【００１９】
本発明の実施態様では、波長変換材料は前記キャリアポリマー性材料中に分散される。前記ポリマー性材料は、膜を形成し、そこに前記波長変換材料が分散されてよい。前記波長変換部材の中の波長変換材料の含有量は、１重量％以下、例えば０．１重量％以下、例えば０．０１重量％以下である。本発明の実施態様では、前記波長変換部材は、前記光源からの発光を第３の波長の光に変換するように適合される第２の波長変換材料を含む。従って、１以上の波長変換材料を用いることで、前記出力光のスペクトル組成をより簡便に望ましく適合され得る。前記第２の波長変換材料は無機又は有機物であり得る。
【００２０】
本発明の実施態様では、前記光源及び波長変換部材は、相互に空間的に離れて設けられ、これは所謂リモート構成である。従って、前記フォスファーはＬＥＤの高操作温度へ暴露がより少なくなり、前記フォスファーの分解速度が、前記フォスファーが前記光源により近くに又は直接隣接して設けられる場合に比べて低減されることとなる。
【００２１】
本発明の実施態様では、前記波長変換材料は発光装置の密閉キャビティ内に含まれ、そこでの酸素濃度は、前記密閉キャビティの容積の、３％以下、好ましくは０．６％以下及びより好ましくは０．１％以下である。本発明者は、前記のポリマー性材料及び波長変換材料を含む本発明の波長変換部材は、低酸素含有雰囲気下に維持すると特に優れた安定性を示す、ということを見出した。
【００２２】
場合により、前記気密キャビティはさらに、前記キャビティ内の雰囲気から酸素を除去するように適合されるゲッターを含み得る。従って、前記密閉キャビティ内の低酸素含有量は、同じ低酸素雰囲気下でキャビティを密閉することなく得ることができ、又は前記キャビティ内の部品や材料から前記密閉キャビティ内の酸素ガスを放出することも許容され得る。本発明の実施態様では、及び前記キャビティがまたゲッターを含む場合には、前記キャビティは、非密閉、即ち酸素などのガス透過性である密閉剤で密閉される。
【００２３】
留意すべきは、本発明は特許請求の範囲に挙げられる全ての構成の組合せに関する、ということである。
【００２４】
本発明のこの及びその他の側面について、以下より詳細に添付図面を参照して本発明の実施態様を示しつつ説明される。
【図面の簡単な説明】
【００２５】
【図１】図１は、本発明の１つの例示的実施態様の側面図である。
【発明を実施するための形態】
【００２６】
本発明の発明者は、あるペリレン誘導体は、他の有機フォスファー化合物の急速な分解を起こす条件に暴露されても予期しない長寿命を持つ、ということを見出した。特に、本発明者は、ペリレン誘導体が、ＰＥＴマトリクス、例えば膜内に含まれる場合、前記フォスファーは、青色光で照射される場合に空気中及び半嫌気性条件下で驚くべき優れた安定性を示す、ということを見出した。
【００２７】
さらに、前記フォスファー分解は、前記フォスファーがＬＥＤ要素と統合される代わりにリモート構成で適用される場合、とりわけ低温度で適用される場合に、遅くなる、ということが見出された。
【００２８】
図１は、本発明の実施、によるＬＥＤ系発光装置を示す。この実施態様の発光装置は、レトロフィットランプ１００として与えられる。前記レトロフィットランプは、ＬＥＤ系ランプの当業者によく知られており、ＬＥＤを待たない古いタイプのランプの外観を持つＬＥＤランプである。前記ランプ１００は基礎部１０２を含み、ここに、例えばエジソンネジキャップや押し込みキャップなどの伝統的なキャップ１０２が設けられている。さらに、前記ランプ１００は、キャビティ１０４を閉じる球状光出力部材１０３を持つ。複数のＬＥＤ１０５が、前記キャビティ１０４内の前記基礎部１０２上に設けられている。波長変換部材１０６が、前記光出力部材１０３の内側、即ち前記キャビティ１０４に面する前記光出力部材の外側に設けられる。
【００２９】
前記波長変換部材は前記光出力部材上へのコーティングとして適用され得る。前記波長変換材料が、例えば前記光出力部材から遊離して設けられかつ好適な形状持つ膜又はシートなどの自己支持性層であってもよい。又はそれは、前記ＬＥＤからある距離離れて、及び前記光出力部材から離れてＬＥＤを被覆するフード部材としての形状であってよい。
【００３０】
前記波長変換材料は波長変換材料のマトリクス又はキャリアを含む。前記マトリクス又はキャリア材料は、ポリマー性材料の形で形成され、通常は光透過性であり、それによりＬＥＤ及び前記波長変換材料で変換された光が前記マトリクス材料を透過して前記光出力部材へ伝達され得る。
【００３１】
前記マトリクス又はキャリアポリマー材料は、１以上の芳香族性ジカルボン酸から誘導される少なくともいくつかの繰り返し単位を含むポリエステルを含む。通常は芳香族基は、前記ポリマーの主鎖を形成する。
【００３２】
例えば、前記ポリマー性材料は一般式ＩＩの繰り返し単位を持つホモポリマーを含む：
【００３３】
【化５】
2013542595.tif 000007
ここで、前記ポリマー主鎖Ａの繰り返し単位の少なくともいくらかは、次の基から選択される芳香族性基である。
【００３４】
【化６】
2013542595.tif 000008
前記繰り返し単位の１以上の基Ｂは、シクロヘキサン基などの環状炭化水素基を含み得る。例えば、前記ポリマー主鎖の繰り返し単位の前記−（ＣＨ２）２−基は、環状炭化水素基、例えば１、４−ジメチレンシクロヘキサン基と置換され得る。特に、Ｂは次の２つの基から選択される。
【００３５】
【化７】
2013542595.tif 000009
特に、前記ポリマー性材料は、ポリエチレンテレフタレート（ＰＥＴ）（ここで式ＩＩの位置Ａは１、４−フェニレンに対応し、式ＩＩの位置Ｂはエチレンに対応する）；ポリエチレンナフタレート（ＰＥＮ）（ここで式ＩＩの位置Ａはナフタレンに対応し、式ＩＩの位置Ｂはエチレンに対応する）である。ＰＥＴは、エチレングリコール及びテレフタル酸とのエステル化反応で製造され得る。
【００３６】
従って、前記マトリクス材料は：エチレングリコール及び少なくとも１つの芳香族ジカルボン酸から製造されるポリエステル、エチレングリコールと１、４−シクロヘキサンジメタノールとの混合物と、芳香族性ジカルボン酸とから製造されるコポリマー、エチレングリコールと芳香族性ジカルボン酸から製造されるコポリマー、及びエチレングリコールと１、４−シクロヘキサンジメタノールの混合物と、芳香族性ジカルボン酸混合物とから製造されるコポリマー、からなる群から選択される１以上のポリマーを含み得る。
【００３７】
本発明の前記波長変換材料は前記マトリクス材料中に分散され得る。本発明の波長変換材料は、一般式Ｉの化合物を含む群から選択される少なくとも１つの化合物を含み：
【００３８】
【化８】
2013542595.tif 000010
ここでＧ１は直鎖又は分岐アルキル基又は酸素含有アルキル基ＣｎＨ２ｎ＋１Ｏｍであり、ｎは１から４４の整数であり、ｍ＜ｎ／２であり、又はＹであり；
Ａ、Ｂ、Ｃ、Ｊ及びＱのそれぞれは独立して、水素、イソプロピル、ｔ−ブチル、フッ素、メトキシ又は無置換アルキル基ＣｎＨ２ｎ＋１でありｎは１から１６の整数であり；
Ｇ２、Ｇ３、及びＧ４のぞれぞれは独立して、水素、フッ素、メトキシ又は無置換アルキル基ＣｎＨ２ｎ＋１でありｎは１から１６の整数であり、又はＸであり；及び
Ｄ、Ｅ、Ｉ、Ｌ及びＭのそれぞれは独立して、水素、フッ素、メトキシ又は無置換アルキル基ＣｎＨ２ｎ＋１でありｎは１から１６の整数である。
【００３９】
通常はＧ２、Ｇ３、Ｇ４及びＧ５は水素又はＸ、であり、及びＤ、Ｅ、Ｉ、Ｌ及びＭのすくなくとも１つは水素である。例えば、Ｄ、Ｅ、Ｉ及びＭのすくなくとも２つは水素であり得る。
【００４０】
これらの波長変換化合物は、ＰＥＴマトリクス中で特に優れた安定性を持つことが見出された。通常は、Ｊ及びＱのすくなくとも１つは水素である。
【００４１】
通常は、前記波長変換材料は前記マトリクス中に分散される。前記波長変換材料の濃度は、前記マトリクス材料及び波長変換材料の合計重量に対して、１重量％以下、好ましくは０．１重量％以下、及びより好ましくは０．０１重量％以下である。
【００４２】
前記キャリアポリマー性材料は、波長変換材料が分散された膜の形であり、前記膜の厚さは、１０マイクロメートルから２ｍｍの範囲であり得る。射出成形することもまた可能である。
【００４３】
前記の波長変換材料に加えて、前記波長変換部材は場合により、前記第１の波長を第３の波長に変換するように適合される第２の波長変換材料を含み得る。前記第２の波長変換材料は、無機フォスファー材料又は有機フォスファー材料、例えばペリレン誘導体であり得る。前記第２の波長変換材料はまた、前記第１の波長変換化合物と同じ一般式を持つ化合物であって、Ｇ１、Ｇ２、Ｇ３、Ｇ４、Ｇ５、Ａ、Ｂ、Ｃ、Ｄ、Ｅ、Ｉ、Ｍ、Ｌ及びＱの１以上の位置で異なる置換基を持つ化合物であり得る。
【００４４】
前記キャビティ１０４内の雰囲気は空気であり得る、又はある組成になるように制御され得る。例えば前記キャビティ１０４は、窒素やアルゴンなどの希ガスなどの不活性ガスで充填され得る。本発明の実施態様では、前記キャビティ１０４内の酸素濃度は、できるだけ低く維持され、例えば前記密閉キャビティの容積に対して、２０％以下、１５％以下、１０％以下、５％以下、３％以下、１％以下、０．６％以下及び好ましくは０．１％以下である。
【００４５】
本発明の実施態様では、前記波長変換部材１０６を含む前記キャビティ１０４を密閉するように前記光出力部材１０３は密閉され得る。密閉部１０７は、前記キャビティを密閉するために設けられ得る。前記キャビティの密閉は、酸素などの分解性ガスの前記キャビティ内の量を減らす方法及び条件を用いて実施され得る。かかる方法及び条件は当業者に知られており、キャビティを真空ポンプする及びキャビティを不活性ガスで充填すること；不活性ガスでキャビティをフラッシュさせること；又はグローブボックスなどの無酸素環境内でキャビティを密閉する、ことが含まれる。従って、キャビティ１０４内の雰囲気は、通常の空気に比べて酸素含有量が低減されている。
【００４６】
又は本発明の実施態様では、前記キャビティ１０４は密閉されていない。例えば、前記密閉部１０７は透過性であり、前記キャビティ１０４内にガス（例えば酸素）が低速度で透過することを可能にする。透過性密閉部は通常エポキシ接着剤などの有機接着剤である。
【００４７】
さらには、本発明の実施態様では、キャビティ１０４は場合により、特に酸素を前記キャビティ１０４内の雰囲気から除去するように適合されるゲッター１０８を含む。有利には、ゲッターを用いることで、前記キャビティ１０４内の酸素含有量は、ガス密閉部を使用することなく、その代わりに透過性の密閉部を用いて制御することが可能となる。しかしゲッターを密閉部と共に用いることが有利であり；一つの利点は、前記ゲッターが前記キャビティ１０４内に捕捉される少なくともある程度の酸素を吸収することから、前記密閉が無酸素条件下で影響される必要がないということである。
【００４８】
本発明のフォスファー化合物の利点は、実施例で示される。
【００４９】
実施例１：
異なる有機フォスファー化合物の安定性（寿命）が異なる条件下で試験された。使用された化合物は次の化合物である。
【００５０】
【化９】
2013542595.tif 000011
化合物ＩＶはＢＡＳＦから、色素Ｆ−３００又はＦ−３０５として入手可能であり、これは一般式Ｉにおいて、Ｇ１がＹ、及びＧ２、Ｇ３、Ｇ４及びＧ５がＸであり、Ａの及びＣのそれぞれがイソプロピルであり、Ｂ、Ｊ及びＱ、のそれぞれが水素であり、Ｄ、Ｅ、Ｉ、Ｌ及びＭのそれぞれが水素に対応する。
【００５１】
それぞれの化合物は、層に形成された２つの異なるポリマー性マトリクス内に組み込まれ、空気中又は０．１％酸素を含む窒素を含む制御された雰囲気下に置かれた。フォスファーを含むマトリクスが、４５０ｎｍの青色光で、４．１Ｗ／ｃｍ２の光束密度で温度６０℃で照射され、発光強度を照射時間の関数として測定された。フォスファー濃度及び層厚さは、青色光の透過率が、照射のｔ＝０秒で９０％となるように選択された。前記フォスファーの寿命は、光強度が１０％低減されるとして定義された。結果を表１にまとめた。
【００５２】
【表１】
2013542595.tif 000012
表１から分かるように、化合物ＩＶは、ＰＥＴ膜に含まれると、通常の空気中でも低酸素含有雰囲気中でも非常に長寿命となる。試験された他の有機フォスファーは、空気中でも、低酸素含有雰囲気中でもそのような高い安定性は示さない。
【００５３】
有機フォスファーの分解速度は、光束密度に依存し、これはまた前記装置に依存する。留意すべきことは、この実験の光束密度４．１W／ｃｍ２は、ＬＥＤ系の有機フォスファーを含む照明装置で通常使用されるものよりは高いということである。従って、本実施例は加速条件を用いるものであり、ＰＥＴマトリクス中の化合物ＩＶでの波長変換材料は、通常の市販のＬＥＤ系発光装置では３２００時間よりもずっと長い寿命を持つものであると考えられる。
【００５４】
当業者は、本発明はここで記載された好ましい実施態様に制限されるものではないことは理解する。対照的に、多くの変更・変法が添付の特許請求の範囲の範囲内で可能である。例えば、図１に示される実施態様において開示される密閉キャビティを設けることはかならずしも必要ではない。波長変換部材がかかるキャビティ内に含まれ、一方光源は同じキャビティ内には含まれず、他のキャビティ内に設けられ、又はかかるキャビティ内には全く含まれない、ということも、本発明に含まれる。また、前記キャビティ１０４を持たない発光装置を提供することも可能である。そのような実施態様では、前記波長変部材は、光源と直接又は間接的に接触するように構成されることができ、例えば光案内により光源から分離され得る。
【図１】
2013542595.tif 000017
【国際調査報告】
2013542595.tif 000018
2013542595.tif 000019
2013542595.tif 000020